(57)【特許請求の範囲】
【請求項１】
エレクトロルミネッセンス素子の製造方法であって、
正電荷担体を注入する第１電荷担体注入層を製膜する工程と、
負電荷担体を注入する第２電荷担体注入層を製膜する工程と、
前記第１電荷担体注入層と前記第２電荷担体注入層との間に介装され、前記正電荷担体と前記負電荷担体とを受容して、両電荷担体が結合することで発光する発光層を製膜する工程と、
を有し、
前記発光層は、下記の一般式ＩＶにて表され、トリアリーレンからなるトリアリーレン繰り返し単位と、前記トリアリーレン繰り返し単位とは相違するアリーレン繰り返し単位−［−Ａｒ−］−とを有するルミネッセンス用高分子からなることを特徴とするエレクトロルミネッセンス素子の製造方法。
【化１】
0005196747.tif 000019
ここで、Ｒ１〜Ｒ６は、全てがＨであるか、少なくとも１つが、アルキル、アリール、ヘテロアリール、アルキルアリール、アリールアルキル、ＣＮまたはハロゲンの各置換基であり、Ｘ、Ｙ、Ｚは、互いに独立してＯ又はＳであり、Ａｒは、２，７−結合９，９−ジアルキルフルオレン、２，７−結合９，９−ジアリールフルオレン、ｐ−結合ジアルキルフェニレン、ｐ−結合ジアルコキシフェニレン、フェニレンビニレン、２，５−結合ベンゾチアジアゾール、２，５−結合アルキルベンゾチアジアゾール、２，５−結合ジアルキルベンゾチアジアゾール、２、５−結合置換または非置換チオフェン、トリアリールアミン、ビストリアリールアミンである。
【請求項２】
請求項１記載の製造方法において、前記ルミネッセンス用高分子は、下記の一般式ＩＩで示される繰り返し単位を有することを特徴とするエレクトロルミネッセンス素子の製造方法。
【化２】
0005196747.tif 000020
【請求項３】
請求項２記載の製造方法において、前記ルミネッセンス用高分子は、前記繰り返し単位からなることを特徴とするエレクトロルミネッセンス素子の製造方法。
【請求項４】
請求項１〜３のいずれか１項に記載の製造方法において、Ｘ、Ｙ、ＺがそれぞれＳであることを特徴とするエレクトロルミネッセンス素子の製造方法。
【請求項５】
請求項１〜４のいずれか１項に記載の製造方法において、Ａｒが、２，７−結合９，９−ジオクチルフルオレンであることを特徴とするエレクトロルミネッセンス素子の製造方法。
【請求項６】
請求項１〜５のいずれか１項に記載の製造方法において、前記ルミネッセンス用高分子は、一般式Ｖに示されるさらなる繰り返し単位を有することを特徴とするエレクトロルミネッセンス素子の製造方法。
【化３】
0005196747.tif 000021
繰り返し単位は、置換されていても置換されていなくてもよく、ＱはＯ又はＳである。
【請求項７】
請求項６記載の製造方法において、ＱがＳであることを特徴とするエレクトロルミネッセンス素子の製造方法。
【請求項８】
請求項１〜７のいずれか１項に記載の製造方法において、前記ルミネッセンス用高分子の重合の度合いが少なくとも４であることを特徴とするエレクトロルミネッセンス素子の製造方法。
【請求項９】
請求項１〜８のいずれか１項に記載の製造方法において、前記エレクトロルミネッセンス素子は、前記第１電荷担体注入層、前記第２電荷担体注入層、及び前記発光層が担持された基板を有することを特徴とするルミネッセンス素子の製造方法。
【請求項１０】
請求項１〜９のいずれか１項に記載の製造方法において、前記負電荷担体を輸送する物質が前記第２電荷担体注入層と前記発光層との間に配されているか、または、前記発光層に含まれていることを特徴とするエレクトロルミネッセンス素子の製造方法。
【請求項１１】
請求項１〜１０のいずれか１項に記載の製造方法において、前記正電荷担体を輸送する物質が前記第１電荷担体注入層と前記発光層との間に配されているか、または、前記発光層に含まれていることを特徴とするエレクトロルミネッセンス素子の製造方法。
【請求項１２】
請求項１〜１１のいずれか１項に記載の製造方法において、前記発光層は、ルミネッセンス用高分子と、前記ルミネッセンス用高分子とは異なる２種の高分子とからなる混合物を含有することを特徴とするエレクトロルミネッセンス素子の製造方法。
【請求項１３】
請求項１２記載の製造方法において、２種の前記高分子は、負電荷担体輸送材料および／または正電荷担体輸送材料であることを特徴とするエレクトロルミネッセンス素子の製造方法。
【請求項１４】
請求項１３記載の製造方法において、前記ルミネッセンス用高分子が下記の高分子１であり、前記負電荷担体輸送材料用高分子が下記の高分子２であり、前記正電荷担体輸送材料用高分子が下記の高分子３であることを特徴とするエレクトロルミネッセンス素子の製造方法。
高分子１
【化４】
0005196747.tif 000022
ここで、ｎ≧４、０．０５≦ｘ＋ｚ≦０．５、０．５≦ｙ、ｘ＋ｙ＋ｚ＝１である。
高分子２
【化５】
0005196747.tif 000023
ここで、ｘ＋ｙ＝１、０．５≦ｘ、ｙ≦０．５、ｎ≧２である。
高分子３
【化６】
0005196747.tif 000024
ここで、ｘ＋ｙ＋ｗ＝１、ｗ≧０．５、０≦ｘ＋ｙ≦０．５、ｎ≧２である。
【発明の詳細な説明】
【技術分野】
【０００１】
本発明は、新規なルミネッセンス用高分子に関し、特には、エレクトロルミネッセンス素子等の光学素子に使用するのに好適なルミネッセンス用高分子に関する。
【背景技術】
【０００２】
エレクトロルミネッセンス素子は、電界が印加されることに伴って発光する構造を有する。最も単純な構成のエレクトロルミネッセンス素子は、２つの電極間に発光層を有するものである。陰極から前記発光層に対して負の電荷（電子）が供給され、その一方で、陽極から前記発光層に対して正の電荷（正孔）が供給される。発光は、発光層内で電子と正孔とが結合してフォトンを生成することによって生ずる。一方の電極は、フォトンが素子から離脱できるように、透明であることが一般的である。発光層は、素子の動作温度で安定な発光材料からなり、該発光材料のルミネッセンス特性に実質的に影響を及ぼさない程度の薄膜にて構成されている。
【０００３】
有機物質が発光材料として使用される有機エレクトロルミネッセンス素子は、広汎に知られている。有機物質の中では、アントラセン、ペリレン、コロネン等の簡素な芳香族環化合物がエレクトロルミネッセンス特性を示すことが周知である。米国特許第４，５３９，５０７号公報では、例えば、８−ヒドロキシキノリン（アルミニウム）「Ａｌｑ」等の低分子有機化合物を発光材料として使用することが開示されている。ＰＣＴ出願された国際公開公報ＷＯ９０／１３１４８号では、発光層として、少なくとも１つの共役高分子を含有する高分子膜からなる半導体層を具備するエレクトロルミネッセンス素子が開示されている。この場合、高分子膜は、ポリ（パラ−フェニレンビニレン）（ＰＰＶ）膜である。
【０００４】
発光材料によって生成される光の色は、該有機発光材料の光学的ギャップまたはバンドギャップに対応して決まる。すなわち、最高占有分子軌道（ＨＯＭＯ）と最低非占有分子軌道（ＬＵＭＯ）との各エネルギ準位の差によって決まる。実際、バンドギャップは、価電子帯と導電帯との間のエネルギ差である。これらの準位は、発光量と、酸化と還元間の電気化学的ポテンシャルとを測定することで概算することができる。これらのエネルギ準位は、様々な要因に影響を受ける。したがって、これらの値は、示量的なものであるというよりはむしろ、示性的な値である。
【０００５】
エレクトロルミネッセンス素子において、半導性共役共重合体を発光層として採用することも公知である。半導性共役共重合体は、各々がホモ高分子として存在する際に異なる半導体バンドギャップを示すような、化学的に相違するモノマー単位を少なくとも２つ含有する。共重合体中の化学的に相違するモノマー単位の部分を選定することによって該共重合体の半導体バンドギャップが制御され、結局、該共重合体の光学的特性が制御される。共重合体中の共役の度合いは、共重合体のπ−π*バンドギャップに対し、ある程度影響を与えると推察されている。共役の度合いが大きくなるほど、バンドギャップは、該バンドギャップの収斂点まで低減する。したがって、反応物を適切に選択することにより、バンドギャップを変化させることが可能となると推測される。この特性は、半導体のバンドギャップを変化させることによって、ルミネッセンス現象にて発光が生じている間における発光色の波長（すなわち、色）を制御するために有用である。すなわち、高分子から発光される光の色を制御するという極めて望ましい特性が得られる。この特性は、エレクトロルミネッセンス素子を作製する際において特に有用である。
【０００６】
欧州特許第０６８６６６２号には、緑色光を発光する素子が開示されている。この場合、陽極は、透明なインジウム−スズ酸化物からなる層である。陰極は、ＬｉＡｌ層である。これらの電極間には、ＰＰＶからなる発光層が介装されている。また、この素子は、ポリエチレンジオキシチオフェンからなる正孔輸送層を有する。該正孔輸送層は、陽極から放出された正孔がＰＰＶにおけるＨＯＭＯ準位に到達することを支援する中間のエネルギ準位を供する。
【０００７】
ブルゲソン（Burgeson）らの報告による「共役重合体の混合物によって構成され、青色光を効率的に発光する素子」（ADV. Mater. 1996, 8, No.12, 第９８２頁〜第９８５頁）には、共役重合体の混合物を使用した青色発光素子が開示されている。この素子の発光層は、ＰＤＰＰを含むＰＤＨＰＴの混合物で構成されている。発光は、ＰＤＨＰＴのみから起こる。
【０００８】
可視光の赤外側のスペクトルに小さな光学ギャップを有する有機材料は、近年、特に着目されている。バンドギャップが狭い共役高分子は、この傾向に沿うものであり、特に関心が寄せられている。この理由は、そのような高分子は、光学素子として有用であるだけでなく、固有の有機導電体、非線形光学素子、太陽電池、赤外発光素子、赤外検出素子として使用され得ると推察されるからである。
【０００９】
しかしながら、バンドギャップが小さい高分子材で、光学素子に使用した際に優れた光学素子特性を示すものはほとんど知られていない。これらの特性は、共重合体が発光している際の量子効率、高分子の溶解性および処理の容易さ（processability）、素子として使用している際の高分子の寿命を含む。エレクトロルミネッセンスにおける量子効率は、構造内に供給される電子１個当たりのフォトンの数として定義される。考慮すべき他の関連特性は、デバイスの使用時および保管時における高分子の安定性である。
【００１０】
バンドギャップが小さい材料は、製造することが困難であることから、充分には知られていない。
【００１１】
電気化学的な酸化結合によって製造された高分子は、通常は、エレクトロルミネッセンス素子における発光体としての使用には適していないことに留意すべきである。この理由は、この種の高分子には欠陥が多いので素子特性が低下するからであり、また、実質的に不溶であるので処理が困難であるからである。
【００１２】
ウィンデル（Windel）らの J. Org. Chem., 1984, 49, 3382 および コバヤシ（Kobayshi）らの J. Chem. Phys., 1985, 82, 5717 では、ポリチオフェンに比してバンドギャップが約１ｅＶ低いポリベンゾ［ｃ］チオフェンを用いて、構造を変化させることに伴ってバンドギャップを変化させることができる可能性があることが報告されている。最近では、高分子の構造とバンドギャップとの相関関係を明らかにするとともに、バンドギャップをさらに幅狭とするべく、理論上でも実験上でも様々な試みがなされている。
【００１３】
バンドギャップを幅狭にするための手法が幾つか提案されている。１つは、芳香族環とｏ−キノイド単位との共重合化である。これは、相違する電子的構造を有するモノマー部分同士を結合させることに伴って結合長を緩和させることにより、バンドギャップを低くするものである。このことは、クルチ（Kurti）らによって、J. Am. Chem. Soc. 1991, 113, 9865 にて説明されている。
【００１４】
他の手法としては、ハビンガー（Havinger）らが Polym. Bull., 1992, 29, 119 にて記載しているように、強力な電子供与部分と電子受容部分とを交互に配列することが挙げられる。ＨＯＭＯが比較的高いモノマー部分と、ＬＵＭＯが比較的低いモノマー部分とを組み合わせることが、鎖内部における電荷の輸送に起因するバンドギャップを低減することに効果的であることが報告されている。高分子骨格に沿う効果的な共役長を最大化するという観点では、共平面に関し、隣接する単位間における立体的な相互作用の影響が存在することが、ナヤック（Nayak）らによって Macro Molecules, 1990, 23, 2237 に記載されている。
【００１５】
バンドギャップが狭い系は、−｜Ａ−Ｑ−Ａ｜−nとして表現される。ここで、Chem. Mater., 1996, 8, 第５７０頁〜第５７８頁の「バンドギャップが狭い高分子」に開示されているように、Ａは芳香族ドナー構造の１種であり、Ｑはｏ−キノイドアクセプタの１種である。ＩＴＯが被覆されたガラス電極上の高分子で決まるバンドギャップは、０．５〜１．４ｅＶの範囲内で変化する。著者は、この値は一般的な共役高分子に比して小さく、高分子はバンドギャップが小さくなった系であることが確認されたと結論づけている。さらに、著者は、この結果は、高分子の構造によってバンドギャップを幅広く調整することができることを示すものであると結論づけている。
【発明の開示】
【発明が解決しようとする課題】
【００１６】
バンドギャップが狭い高分子の分野における研究にも関わらず、赤色光を化学的に調整し得るエレクトロルミネッセンス用高分子が希求されている。特に、上記したような優れた素子特性を付加的に有する高分子が必要とされている。本発明において、文言「赤色光」は、範囲が５９５〜８００ｎｍ、好ましくは５９５〜７００ｎｍ、より好ましくは６１０〜６５０ｎｍ、特には６３０ｎｍ付近の波長であり、さらに詳しくは、６５０〜６６０ｎｍ付近にピークを有する波長を意味する。
【００１７】
すなわち、本発明は、従来技術におけるこれらの欠点を克服する高分子を提供することを意図するものである。
【課題を解決するための手段】
【００１８】
本発明に係る第１の態様によれば、下記の一般式Ｉにて表され、置換されているか、または置換されていないトリアリーレンからなるトリアリーレン繰り返し単位と、前記トリアリーレン繰り返し単位とは相違するアリーレン繰り返し単位−［−Ａｒ−］−とを有するルミネッセンス用高分子が提供される。
【００１９】
【化１】
0005196747.tif 000002
【００２０】
ここで、Ｘ、Ｙ、Ｚは、互いに独立して、ＶＩ属の元素、アルキル基あるいはアリール基で置換されたＶ属の元素、または、アルキル基あるいはアリール基で置換されたＩＶ属の元素である。
【００２１】
本出願人は、本発明に係る高分子が低バンドギャップ発光体として機能することを見いだした。さらに、本出願人は、本発明に係る高分子が、ＣＩＥ座標Ｘ＝０．６６，Ｙ＝０．３３で定義される「赤色」の良好な発光体であること、すなわち、赤外範囲、特に７００ｎｍを超える波長を照射する遠赤外付近において良好に発光することと、良好な素子特性を有することを見いだした。これらの特性には、溶解性、処理の容易さ、素子における効率および寿命が含まれる。
【００２２】
第１の観点によれば、本発明の第１の態様に係る高分子は、下記の式に示されるような置換されていないトリアリーレン繰り返し単位を有する高分子以外のものである。
【００２３】
【化２】
0005196747.tif 000003
【００２４】
さらに好ましい観点によれば、本発明に係る高分子は、下記の一般式ＩＩで示される繰り返し単位を有する。
【００２５】
【化３】
0005196747.tif 000004
【００２６】
トリアリーレン繰り返し単位：Ａｒのモル比は、略１：１であることが特に好ましい。しかしながら、トリアリーレンの割合は、０．１〜５０重量％、好ましくは５〜１０重量％の範囲内でもよいと推測される。
【００２７】
本発明に係る高分子は、下記の一般式ＩＩＩで示される繰り返し単位を有するものであることがより好ましい。
【００２８】
【化４】
0005196747.tif 000005
【００２９】
トリアリーレン繰り返し単位の好適な例は、下記の一般式ＩＶで示されるものである。
【００３０】
【化５】
0005196747.tif 000006
【００３１】
ここで、Ｒ1〜Ｒ6の少なくとも１つは、アルキル、アリール、ヘテロアリール、アルキルアリール、アリールアルキル、ＣＮまたはハロゲンの各置換基である。アリール基、ヘテロアリール基、アルキルアリール基、アリールアルキル基は、フェニル基、ヘテロフェニル基、アルキルフェニル基、フェニルアルキル基であることが好ましい。
【００３２】
Ｒ1〜Ｒ6の全てがＨであることが最も好ましい。
【００３３】
Ｒ置換基の位置と性状は、溶解性や効率を向上させたり、立体的あるいは電子的影響によって発光色へ効果を及ぼしたりするべく選定される。
【００３４】
本出願人は、本発明に係る高分子を光学素子に使用することにより、発光色を変化させ得ることや、発光の広さを制御し得る（特に、狭める）ことを見いだした。
【００３５】
一実施形態によれば、Ｒ3またはＲ6の少なくともいずれか一方がメチル基であることが好ましい。
【００３６】
別の実施形態によれば、Ｒ1、Ｒ2、Ｒ3、Ｒ4、Ｒ5、Ｒ6の全てがＨであることが好ましい。
【００３７】
また別の実施形態によれば、Ｒ1またはＲ6の少なくともいずれかがアルキル基、アリール基、ＣＮ基、ハロゲン基であり、その一方で、Ｒ2、Ｒ3、Ｒ4およびＲ5の全てがＨであることが好ましい。Ｒ1およびＲ6がそれぞれヘキシル基であり、その一方で、Ｒ2、Ｒ3、Ｒ4およびＲ5の全てがＨであることがより好ましい。この理由は、本出願人が見いだしたところによれば、Ｒ2、Ｒ3、Ｒ4またはＲ5に位置する置換基は、トリアリーレン単位をねじれさせるからである。換言すれば、これによりπ共役が低減され、結局、バンドギャップが上昇するからである。これは、立体障害に起因するものであると推測される。電子的効果もまた、この影響の役割を果たす可能性がある。
【００３８】
本発明に係る高分子において、特に着目すべき数種の高分子は、Ｒ1〜Ｒ6の全てがＨであるもの、Ｒ1、Ｒ2およびＲ5がＨである一方、Ｒ3およびＲ4がメチル基であるもの、Ｒ1、Ｒ2、Ｒ3およびＲ6がＨである一方、Ｒ4がメチル基であるものである。
【００３９】
Ｘ、Ｙ、Ｚは、互いに独立してＯ、Ｓ、Ｃ、ＳｉまたはＮであることが好ましく、ＯまたはＳであることがより好ましい。Ｘ、Ｙ、Ｚが全てＳであることがなお好ましい。この場合も同様に、これらの官能基によって、π共役を最大化するような共平面が形成される高分子となることが見いだされている。
【００４０】
別の好ましい実施形態によれば、ＸおよびＺがＯであり、ＹがＳであってもよい。
【００４１】
本出願人は、本発明に係る高分子において有用なアリーレン繰り返し単位−［−Ａｒ−］−が、２，７−結合９，９−ジアルキルフルオレン、２，７−結合９，９−ジアリールフルオレン、ｐ−結合ジアルキルフェニレン、ｐ−結合ジアルコキシフェニレン、フェニレンビニレン、２，５−結合ベンゾチアジアゾール、２，５−結合アルキルベンゾチアジアゾール、２，５−結合ジアルキルベンゾチアジアゾール、２、５−結合置換または非置換チオフェン、トリアリールアミン、ビストリアリールアミンであると好適であることを見いだした。−［−Ａｒ−］−は、ポリサイクリック芳香族や、縮合芳香族、ヘテロ環等のような、他の置換された、または置換されていない芳香族系であってもよい。
【００４２】
本発明に係るまた別の実施形態によれば、高分子は、さらに、一般式Ｖに示される繰り返し単位を有する。
【００４３】
【化６】
0005196747.tif 000007
【００４４】
繰り返し単位は、置換されていても置換されていなくてもよく、ＱはＯ、Ｓ、ＣＲ2、ＳｉＲ2またはＮＲであり、Ｏ、Ｓであることが好ましく、Ｓであることがなお好ましい。
【００４５】
本発明における重合の度合いは、バンドギャップを収斂させるに充分でなければならない。バンドギャップの収斂とは、効果的な共役がさらに加わった場合においても、バンドギャップに影響が及ぼされなくなった状態をいう。これを達成するのに好ましい重合度は、少なくとも４である。
【００４６】
上記した変質は、高分子のスペクトル、輸送特性、物理的特性（例えば、溶解性）を変化させるものである。
【００４７】
上記したとおり、本出願人は、変質させることによって、優れた特性を有する高分子製赤色発光体が得られることを見いだした。本質的には、本発明に係る高分子における変質は、６００〜６９０ｎｍの範囲内の波長で赤色光を発光し得るように設定される。
【００４８】
変質は、高分子に溶解性を与えるようなものであることが好ましい。これは、高分子を溶液中で処理することを可能とするものであり、非常に有用である。
【００４９】
本発明に係る高分子は、様々な手法によって製造することが可能である。
【００５０】
好ましい製造方法の１つは、米国特許第５，７７７，０７０号公報に開示された方法である。この方法は、（ｉ）ボロン酸、Ｃ1〜Ｃ6ボロン酸エステル、Ｃ1〜Ｃ6ボラン、これらの化合物から選択された２つの反応性官能基を有するモノマーと、二ハロゲン化官能基を有する芳香族とを反応させるか、または、（ｉｉ）ボロン酸、ボロン酸エステル、ボラン基から選択された１つの反応性官能基を有するモノマーと、ハロゲン化官能基を有する芳香族とを反応させるものである。このような官能基を有するトリアリールアミンを含む様々な芳香族モノマーが提案されている。この方法における重合反応生成物は、共役不飽和内部官能基である。
【００５１】
別の好ましい製造方法は、国際公開公報ＷＯ００／５３６５６号に開示された方法である。このＷＯ００／５３６５６号の明細書には、共役高分子の合成方法が記載されている。該合成方法は、具体的には、（ａ）ボロン酸基、ボロン酸エステル基、ボラン基から選択されたホウ素誘導体官能基を少なくとも２つ有する芳香族モノマーと、反応性ハロゲン化物官能基を少なくとも２つ有する芳香族モノマー同士、または、（ｂ）反応性ハロゲン化物官能基を１つ有し、かつ、ボロン酸基、ボロン酸エステル基、ボラン基から選択されたホウ素誘導体官能基を１つ有する芳香族モノマー自身、のいずれかを反応混合物中で重合させるものである。なお、前記反応混合物には、芳香族モノマーを重合させる際に触媒として機能し得る量の触媒と、ホウ素誘導体官能基を−ＢＸ3-負イオン基（ＸはＦまたはＯＨから独立して選択される）に変換させるに充分な量の有機物塩基とが含有されている。
【００５２】
本発明に係る高分子のうち、この方法によって合成されたものは特に有用である。この理由は、反応時間が短く、かつパラジウムなどの残留触媒の量が極めて微量であるからである。
【００５３】
本発明によれば、さらに、本発明に係るルミネッセンス用高分子を含有する混合物を含有する組成物が提供される。
【００５４】
前記組成物は、下記の式に示される非置換トリアリーレンをトリアリーレン繰り返し単位として具備するルミネッセンス用高分子を含有するものであることが好ましい。
【００５５】
【化７】
0005196747.tif 000008
【００５６】
組成物は、例えば、シート体や層、またはその他の適切な形態で使用することができる。
【００５７】
本発明に係る高分子は、エレクトロルミネッセンス素子を具備するような光学素子等の光学素子に使用することができる。この種の素子は、基板と、該基板に担持された本発明に係る高分子とを有する。
【００５８】
一般的に、この種のエレクトロルミネッセンス素子は、正電荷担体を注入するための第１の電荷担体注入層と、負電荷担体を注入するための第２の電荷担体注入層と、両電荷担体注入層の間に介装され、正電荷および負電荷を受容して再結合させることによって発光する発光層とを有する。エレクトロルミネッセンス素子は、付加的に、負電荷担体を輸送する材料を有するものであってもよい。この材料は、第２の電荷担体注入層と発光層との間に配置されていてもよいし、発光層の内部に配置されていてもよい。発光層の内部に配置されている場合、該材料は、発光層に混合された混合物として存在している。また、エレクトロルミネッセンス素子は、正電荷担体を輸送する材料を含むものであってもよい。この材料は、第１の電荷担体注入層と発光層との間に配置されていてもよいし、発光層の内部に配置されていてもよい。発光層の内部に配置されている場合、該材料は、発光層に混合された混合物として存在し、負電荷担体を輸送する材料であってもよい。
【００５９】
一実施例では、本発明に係る高分子に関し、エレクトロルミネッセンス素子の発光層として使用される有用な相溶物ないし混合物は、その混合比が９９．６：０．２：０．２である３種の高分子からなる。発光層は、この混合物のみから構成されていてもよいし、さらに別種の高分子を含有するものであってもよい。この混合物は、ルミネッセンスが励起された場合、白色光を発光することが可能である。
【００６０】
混合物は、下記の通りである。
【００６１】
高分子１
【化８】
0005196747.tif 000009
【００６２】
ここで、ｎ≧４、０．０５≦ｘ＋ｚ≦０．５、０．５≦ｙ、ｘ＋ｙ＋ｚ＝１である。
【００６３】
高分子２
【化９】
0005196747.tif 000010
【００６４】
ここで、ｘ＋ｙ＝１、０．５≦ｘ、ｙ≦０．５、ｎ≧２である。
【００６５】
高分子３
【化１０】
0005196747.tif 000011
【００６６】
ここで、ｘ＋ｙ＋ｚ＝１、ｗ≧０．５、０≦ｘ＋ｙ≦０．５、ｎ≧２である。
【００６７】
特に好ましい実施例によれば、混合物が高分子１であるとき、ｘ＝０．２５、ｙ＝０．５、ｚ＝０．２５である。高分子２では、ｘ：ｙは９６．３７：３．６３（ｍｏｌ％）であり、高分子３では、ｗ：ｘ：ｙ＝８０：１０：１０、または８５：１０：５（ｍｏｌ％）である。
【００６８】
本発明に係る高分子を、エレクトロルミネッセンス素子の発光層にて発光材料として使用する場合には、負電荷担体輸送材料または正電荷担体輸送材料の少なくともいずれか一方との混合物とすることが好ましい。本発明に係る高分子を、エレクトロルミネッセンス素子に使用する際には、正および／または負電荷担体を輸送することが可能であるので、発光層にて発光材料と混合することが好ましいからである。
【００６９】
本発明に係る高分子は、発光層にて、１以上の他の材料、特には、１以上の高分子と混合することができる。この場合において、本発明に係る高分子の割合は０．２〜３０％であることが好ましく、０．５〜３０％であることがより好ましい。
【００７０】
本発明に係る高分子を、少なくとも２種の高分子と混合して発光層とする場合には、本発明に係る高分子は、下記の式ＶＩまたは式ＶＩＩに示される繰り返し単位を有するものであることが好ましい。
【００７１】
【化１１】
0005196747.tif 000012
【００７２】
【化１２】
0005196747.tif 000013
【発明を実施するための最良の形態】
【００７３】
【実施例１】
【００７４】
実施例
実施例１
三量体の調製
【００７５】
【化１３】
0005196747.tif 000014
【００７６】
０．０４５ｍｂａｒ、８９℃にて新規に蒸留した２−（トリブチル−スタニル）チオフェン（７８ｍｌ、２４５ｍｍｏｌ）の溶液、ジブロモベンゾチアジアゾール（３０ｇ、１０２ｍｍｏｌ）、テトラキス（トリフェニル−ホスフィン）パラジウム（０）（２．４ｇ、２ｍｏｌ％）のトルエン溶液（５００ｍｌ）を還流した。１８時間後、室温まで冷却し、セリットを介して反応混合物を濾過した。濾過物を乾燥するまで濃縮し、ヘキサンで洗浄して、２６．７４ｇの生成物を得た（収率９５％、ＨＰＬＣによる純度１００％）。
【００７７】
【化１４】
0005196747.tif 000015
【００７８】
臭化：チオフェン−ジメチルベンゾチアジアゾール−チオフェン（１１．１８ｇ、４０ｍｍｏｌ）のＤＭＦ溶液（１００ｍｌ）を、Ｎ−ブロモスクシンイミド（１４．４ｇ）のＤＭＦ溶液（１００ｍｌ）に滴下した。１５分後、氷／エタノールの液に反応物を注ぐことにより、該反応物を冷却した。生成物を濾過して水で洗浄した。生成物をＴＨＦから再結晶化させ、微細な暗赤色結晶である三量体１が１０．１２ｇ（収率５８％）得られた。
【実施例２】
【００７９】
実施例２
三量体の調製
【００８０】
【化１５】
0005196747.tif 000016
【００８１】
０．０４５ｍｂａｒ、８９℃にて新規に蒸留した２−（トリブチル−スタニル）フラン（７．２ｍｌ、２２．８ｍｍｏｌ）の溶液、ジブロモジメチルベンゾチアジアゾール（３．０７ｇ、９．５３ｍｍｏｌ）、テトラキス（トリフェニルホスフィン）パラジウム（０）（１９０ｍｇ、２ｍｏｌ）を使用し、実施例１と概略同様に操作した。１８時間後、室温まで冷却し、溶媒を真空下で除去した。カラムクロマトグラフィ（ヘキサン：ＥｔＯＡｃ＝５：１）によって精製し、次いで、ＥｔＯＡｃから再結晶化させ、明オレンジ色結晶である所望の化合物が１．５２ｇ得られた（収率５４％、ＨＰＬＣによる純度１００％）。この化合物に関する核磁気共鳴（ＮＭＲ）の測定結果は、1Ｈ  ＮＭＲ（ＣＤＣｌ3）７．６７（２Ｈ，ｄｄ，Ｊ  ０．５，１．８）、６．９６（２Ｈ  ｄｄ，Ｊ  ０．７，３．５）、６．６７（２Ｈ  ｄｄ，Ｊ  １．８，４．５）、２．５７（６Ｈ，ｓ，２×ＣＨ3）であった。
【００８２】
臭化：フラン−ジメチルベンゾチアジアゾール−フラン（９００ｍｇ、３．０ｍｍｏｌ）のＤＭＦ溶液（１０ｍｌ）と、Ｎ−ブロモスクシンイミド（１．０８ｇ）のＤＭＦ溶液（１０ｍｌ）を用い、実施例１と概略同様に操作した。１０分後、氷／エタノールの液に反応物を注ぐことにより、該反応物を冷却した。その後、ジクロロメタンを添加し、水溶液層を取り除いた。有機層を乾燥するまで濃縮させ、エタノール／トルエンから残留物を再結晶化させることにより、微細なオレンジ／茶色結晶である生成物「三量体２」が１．１７ｇ（収率８５％）得られた。ＮＭＲの測定結果は、1Ｈ  ＮＭＲ（ＣＤＣｌ3）６．９９（２Ｈ，ｄ，Ｊ  ３．３）、６．６５（２Ｈ  ｄ，Ｊ  ３．４）、２．５８（６Ｈ，ｓ，２×ＣＨ3）であった。
【実施例３】
【００８３】
実施例３
置換プライマーの調製
出発原料を換え、かつ実施例１と同様の方法を介して、実施例１、２にて調製した三量体の置換種を調製した。代替して使用した出発原料の調製方法の例は、下記の通りである。
【００８４】
ＤｉＢｒ−ＭＢＴ
【００８５】
【化１６】
0005196747.tif 000017
【００８６】
３−ヘキシルチオフェン
【００８７】
【化１７】
0005196747.tif 000018
【００８８】
アルキル置換基は、溶解性を向上させる。
【実施例４】
【００８９】
実施例４
高分子の調製
Ｆ８−ジエステル（９．５４６ｇ、１８ｍｍｏｌ）、ジブロモ−ＢＴ（２．６４６ｇ、９ｍｍｏｌ）、「三量体１」（４．１０９ｇ、９ｍｍｏｌ）、テトラキス（トリフェニルホスフィン）パラジウム（０）（６０ｍｇ）がトルエン（１８０ｍｌ）に添加された懸濁液を、窒素で脱ガスした。１時間後、テトラエチルアンモニウム水酸化物（６０ｍｌ）を反応混合物に添加し、外部温度がおよそ１１５℃となるまで懸濁液を加熱した。正確に４時間２０分後、ブロモベンゼンによって末端基を付加した。１１５℃で１時間撹拌した後、フェニルボロン酸（２．５ｇ）を添加して、さらに１．５時間撹拌を続行した。反応混合物を室温に冷却した後、メタノール（４リットル）に高分子を析出させた。高分子を濾過して、トルエン（５００ｍｌ）に再溶解した。ジチオカルバミン酸（３０ｇ）の水溶液（２２０ｍｌ）をトルエン溶液に添加した。塩混合物を６５℃で１８時間加熱した後、水溶液層を除去した。有機物層をアルミナ／シリカカラムに通過させ、トルエンで高分子を抽出した。トルエンを３５０ｍｌに濃縮して、メタノール（４リットル）に析出させた。高分子を濾過して、充分に乾燥した。なお、Ｆ８、ＢＴは、それぞれ、ジオクチルフルオレン、ベンゾチアジアゾールを表す。
【実施例５】
【００９０】
実施例５
光学素子
好適な素子構造を図１に示す。陽極２は、ガラス製またはプラスチック製の基板１上に担持された、インジウム−スズ酸化物（ＩＴＯ）からなる透明な層である。アノード２の層の厚みは、１０００〜２０００Åであり、一般的にはおよそ１５００Åである。陰極５は、Ｃａ層からなり、その厚みはおよそ１５００Åである。両電極の間には、厚みがおよそ１０００Åまでの発光層４が介装されている。発光層４は、本発明に係る高分子を０．５〜３０重量％含有する。発光層４の残部は、正孔あるいは電子のいずれかを輸送する材料、および／または、発光材料である。なお、素子は、厚みがおよそ１０００ÅのＰＥＤＯＴからなる正孔輸送層３を具備することが好ましい。層６は、適切な厚みの被覆層である。
【図面の簡単な説明】
【００９１】
【図１】好適な素子構造である。
【符号の説明】
【００９２】
１…基板                            ２…陽極
３…正孔輸送層                      ４…発光層
５…陰極                            ６…被覆層
【図１】
0005196747.tif 000025